평균 1 차 입자경 15 nm 의 산화 타이타늄 MT - 150 A ( 상품명 : 데 이카 ( 주 ) 제 ) 를 100 g , BET ( Brunauer , Emmett , Teller ) 비 표면 적 300 m 2 / g 의 실리카 입자 AEROSIL 300 ( 등록 상표 ) 300 / 30 ( 에보 닉 사제 ) 을 25 g , 및 Disperbyk 190 ( 상품명 , 빅 케미 사제 ) 을 100 g 칭량 하 고 , 이 들 을 이온 전기 교환수 71 g 에 첨가 하 여 , 혼합물 을 얻 었 다 . 그 후 , KURABO 제 MAZERSTAR KK - 400 W 를 사용 하 여 , 공전 회전수 1360 rpm , 자전 회전수 1047 rpm 으로 혼합물 을 30 분 간 처리 함 으로써 균일 한 혼합물 수용액 을 얻 었 다 . 이 혼합물 수용액 을 석영 용기 에 충전 하 고 , 소형 로터리 킬 른 ( 주식회사 모토야 마제 ) 을 이용 하 여 산소 분위기 중 에서 920 ℃ 로 가열 했 다 . 그 후 , 소형 로터리 킬 른 내 를 질소 로 분위기 를 치환 하 고 , 동 ( 同 ) 온도 에서 암모니아 가스 를 100 mL / min 에서 5 시간 흐르 게 함 으로써 질화 환원 처리 를 실시 했 다 . 종료 후 회수 한 분 말 을 유발 로 분쇄 하 고 , Si 원자 를 포함 하 여 , 분말 상 의 비 표면 적 73 m 2 / g 의 타이타늄 블랙 ( 타이타늄 블랙 A - 1 ) 을 얻 었 다 .